(57)【要約】      （修正有）【課題】断熱材を材料内で均一分布させた、複合織物の提供。【解決手段】複合織物は、第１織物層１３０と該第１織物層に隣接する複数の断熱構造体１４０とを含む。各々の該複数の断熱構造体は、空洞１６０を画成する織物シェル１５０と該空洞内に設置される断熱材料とを含む。さらに、複合織物は、複数のスペーサにより分離される複数の断熱構造体を含む。各々の該複数のスペーサは、織物材料を含み、各々の該複数の断熱構造体は、空洞を画成する織物シェルと該空洞内に設置される断熱材料とを含む。【選択図】図１
2020006687.tif 000002
【特許請求の範囲】
【請求項１】
第１織物層と；
前記第１織物層に隣接する複数の断熱構造体と；を含む複合織物であって、各々の前記複数の断熱構造体は、空洞を画成する織物シェルと前記空洞内に設置される断熱材料とを含む、複合織物。
【請求項２】
各々の前記複数の断熱構造体は、前記第１織物層に取り付けられる、請求項１に記載の複合織物。
【請求項３】
各々の前記複数の断熱構造体は、前記第１織物層に縫い付けられる、請求項１又は２に記載の複合織物。
【請求項４】
各々の前記複数の断熱構造体は、複数の織物ストリップにより前記第１織物層に対して保持される、請求項１に記載の複合織物。
【請求項５】
前記複数の織物ストリップは、前記複数の断熱構造体を、織構造の前記第１織物層に対して保持する、請求項４に記載の複合織物。
【請求項６】
前記第１織物層は、織布又はニット織物を含む、請求項１〜５のいずれかに記載の複合織物。
【請求項７】
前記第１織物層は、ＡＳＴＭ  Ｄ７３７に準じる試験時に、約４０立方フィート／分（ＣＦＭ）〜約８０ＣＦＭの通気度を有する、請求項１〜６のいずれかに記載の複合織物。
【請求項８】
前記第１織物層は、ＡＳＴＭ  Ｄ７３７に準じる試験時に、約５０ＣＦＭ〜約６０ＣＦＭの通気度を有する、請求項１〜６のいずれかに記載の複合織物。
【請求項９】
前記織物シェルは、織布、ニット織物、不織布又は積層布を含む、請求項１〜８のいずれかに記載の複合織物。
【請求項１０】
前記織物シェルは、ＡＳＴＭ  Ｄ７３７に準じる試験時に、０ＣＦＭ〜約５ＣＦＭの通気度を有する、請求項１〜９のいずれかに記載の複合織物。
【請求項１１】
前記織物シェルは、ＡＳＴＭ  Ｄ７３７に準じる試験時に、０ＣＦＭ〜約２ＣＦＭの通気度を有する、請求項１〜１０のいずれかに記載の複合織物。
【請求項１２】
前記断熱材料は、天然断熱材料、合成断熱材料、又はそれらの組み合わせを含む、請求項１〜１１のいずれかに記載の複合織物。
【請求項１３】
前記天然断熱材料は、羽毛、綿、羊毛又はそれらの組み合わせを含む、請求項１２記載の複合織物。
【請求項１４】
前記合成断熱材料は、ポリエステル、ポリエチレンテレフタレート、ポリプロピレン、アクリル及びそれらの組み合わせを含む、請求項１２に記載の複合織物。
【請求項１５】
複数のスペーサにより分離される複数の断熱構造体を含む複合織物であって、各々の前記複数のスペーサは、織物材料を含み、各々の前記複数の断熱構造体は、空洞を画成する織物シェルと前記空洞内に設置される断熱材料とを含む、複合織物。
【請求項１６】
前記織物材料は、織布、ニット織物、不織布又は積層布を含む、請求項１５に記載の複合織物。
【請求項１７】
前記織物材料は、ＡＳＴＭ  Ｄ７３７に準じる試験時に、約４０ＣＦＭ〜約８０ＣＦＭの通気度を有する、請求項１５又は１６に記載の複合織物。
【請求項１８】
前記織物材料は、ＡＳＴＭ  Ｄ７３７に準じる試験時に、約５０ＣＦＭ〜約６０ＣＦＭの通気度を有する、請求項１５〜１７のいずれかに記載の複合織物。
【請求項１９】
前記織物シェルは、織布、ニット織物、不織布又は積層布を含む、請求項１５〜１８のいずれかに記載の複合織物。
【請求項２０】
前記織物シェルは、ＡＳＴＭ  Ｄ７３７に準じる試験時に、０ＣＦＭ〜約５ＣＦＭの通気度を有する、請求項１５〜１９のいずれかに記載の複合織物。
【請求項２１】
前記織物シェルは、ＡＳＴＭ  Ｄ７３７に準じる試験時に、０ＣＦＭ〜約２ＣＦＭの通気度を有する、請求項１５〜２０のいずれかに記載の複合織物。
【請求項２２】
前記断熱材料は、天然断熱材料、合成断熱材料、又はそれらの組み合わせを含む、請求項１５〜２１のいずれかに記載の複合織物。
【請求項２３】
前記天然断熱材料は、羽毛、綿、羊毛又はそれらの組み合わせを含む、請求項２２に記載の複合織物。
【請求項２４】
前記合成断熱材料は、ポリエステル、ポリエチレンテレフタレート、ポリプロピレン、アクリル及びそれらの組み合わせを含む、請求項２３に記載の複合織物。
【発明の詳細な説明】
【技術分野】
【０００１】
本開示は、複合織物に関し、詳しくは、複合織物に断熱性を与える複数の断熱構造体を含む複合織物に関する。
【背景技術】
【０００２】
アパレル商品は、断熱材を備えた材料を含む場合がある。断熱材の例として、羽毛（例：ガチョウ又はアヒルの羽）等の天然充填材料とポリエステル等の合成充填材料がある。材料内を断熱材が動くことがあり、例えば、商品を使用し、着用して移動し、及び／又は重力を受ける結果として、断熱材が動く場合がある。
【０００３】
さらに断熱材は、材料内で均一に分布しないことがある。一例として、断熱材は、材料内で動いた結果、内部で均一分布しないことがありうる。別の例では、断熱材は、材料の製造方法及び／又は材料内の断熱材の配置方法によっては、材料内で均一分布しない場合がある。結果として、アパレル商品は、材料内の領域によって断熱性が異なることがありうる。
【０００４】
これら及びその他の不具合は、本開示の態様により記述される。
【発明の概要】
【０００５】
本開示の態様は、第１織物層と該第１織物層に隣接する複数の断熱構造体を含む、複合織物に関する。各々の該複数の断熱構造体は、空洞を画成する織物シェルと該空洞内に設置される断熱材料を含む。
【０００６】
本開示の態様はさらに、複数のスペーサにより分離される複数の断熱構造体を含む複合織物に関する。各々の該複数のスペーサは、織物材料を含み、各々の該複数の断熱構造体は、空洞を画成する織物シェルと該空洞内に設置される断熱材料を含む。
【図面の簡単な説明】
【０００７】
図面中は必ずしも正確な比率ではなく、異なる図で同一番号の要素は、同種の要素を表す場合がある。同一番号で添え字が異なる場合は、同種の要素を異なる例で示すことがある。図面は一般的に、本明細書記載の様々な実施形態を一例としてであって、限定する目的で記載するものではない。
【０００８】
【図１】図１Ａは、本開示の態様に係る複合織物の上面斜視図を示す。
【０００９】
図１Ｂは、図１Ａの複合織物の一面の写真を示す。
【００１０】
図１Ｃは、図１Ａの複合織物の別の面の写真を示す。
【００１１】
【図２】図２Ａは、本開示の態様に係る複合織物の上面斜視図を示す。
【００１２】
図２Ｂは、図２Ａの複合織物の写真を示す。
【００１３】
【図３】図３Ａは、本開示の態様に係る複合織物の上面斜視図を示す。
【００１４】
図３Ｂは、図３Ａの複合織物の写真を示す。
【発明を実施するための形態】
【００１５】
本開示は、以下の本開示の詳細な説明とそれに含まれる実施例を参照することで、より容易に理解することができる。様々な態様において、本開示は、第１織物層と該第１織物層に隣接する複数の断熱構造体を含む複合織物に関し、各々の該複数の断熱構造体は、空洞を画成する織物シェルと該空洞内に設置される断熱材料を含む。本開示のさらなる態様は、複数のスペーサにより分離される複数の断熱構造体を含む複合織物に関し、各々の該複数のスペーサは、織物材料を含み、各々の該複数の断熱構造体は、空洞を画成する織物シェルと該空洞内に設置される断熱材料を含む。
【００１６】
本願の化合物、組成物、アパレル商品、システム、装置、及び／又は方法は、それらを開示及び説明する前に、特別の定めのない限り、特定の合成方法に、又は、特別の定めのない限り、特定の試薬に、当然ながら変わる場合もあるため、限定されないことを理解されたい。また、本明細書で使用する技術用語は、特定の態様のみの記載目的であって、限定する意図を有さないことも理解されたい。
【００１７】
本開示の要素の様々な組み合わせは、同一の独立クレームに従属する従属クレームからの要素の組み合わせ等、本開示により包含される。
【００１８】
さらに、明示的に特別の定めのない限り、本明細書記載のいかなる方法において、その工程は、特定の順序で行われなければならないと解釈する意図を有さないことを理解されたい。従って、方法のクレームで、工程の実施順番が実際に記載されず、又は、請求項や明細書に特別の記載がない限り、該工程が特定の順番で行われると限定される場合、いかなる点において、実施の順番が推論される意図は有さない。この点は、工程の配列又は操作フローに関する論理的な事柄と；文法的な構成又は句読法から導かれる明白な意味と；本明細書記載の実施形態の数又は型式とを含む、解釈のためのいかなる可能な非明示の基準に適用される。
【００１９】
本明細書記載のすべての公開文献は、参照により本明細書に組み込まれ、引用される文献に関連する方法及び／又は材料を開示及び説明する。
語句の定義
【００２０】
本明細書で使用する技術用語は、特定の態様のみを説明する目的であって、限定する意図は有さないことも理解されたい。明細書及び請求項で使用される、語句「〜を含む」は、「〜のみを含む」及び「〜のみを本質的に含む」に該当する実施形態を含むことができる。特別の定めのない限り、本明細書で使用するすべての技術及び科学用語は、本開示が属する当業者が一般的に理解する内容と同一の意味を有する。本明細書とそれに添付の請求項において、本明細書で定義される複数の語句について言及する。
【００２１】
本明細書及び添付の請求項で使用される、単数形の冠詞「a」、「an」及び「the」の記載は、文脈上明らかな指定のない限り、指示される要素は複数形を含む。従って、例として「１つの断熱材料」と言及すれば、２つ以上の断熱材料の混合物も含まれる。
【００２２】
本明細書で使用される、語句「組み合わせ」は、混合物、合金、反応生成物等を含む。
【００２３】
本明細書において、数の範囲は、１つの値（第１値）から別の値（第２値）まで表示可能である。そのような範囲が表示される場合、ある態様において、その範囲は第１値と第２値のうち１つ又は両方を含む。同様に、数値を「約」を先行して表示し近似値として表す場合、特定の値が別の態様を形成するものと理解されたい。さらに、各々の範囲の端点は、他の端点に関連する、及び他の端点に独立する、の両方の意味で、有意であることを理解されたい。本明細書で開示される値は複数存在し、各々の値は、その値自体の他に、「約」その特定値、としても本明細書で開示されることを理解されたい。例えば、開示される値が「１０」であれば、「約１０」も開示対象となる。２つの特定の単体数字の間の各数字が開示されることを理解されたい。例えば、開示数字が１０と１５の場合、１１、１２、１３、及び１４も開示の対象になる。
【００２４】
本明細書で使用される、語句「約〜」及び「（ちょうど）〜又は約〜」は、対象となる量又は値が指定値、ほぼ指定値の近似値、又は指定値とほぼ同じであることを意味する。本明細書で使用される、上記語句は、特別の指示又は推定がない限り、±１０％の変動を示す公称値であると一般的に理解されたい。該語句は、同一値が、請求項で記載される同等の結果又は効果を促進することを伝える意図を有する。すなわち、量、大きさ、形態、パラメータ、及び他の量や特性は、正確なものではなくまたその必要もないが、近似的及び／又は大小があり、要望があれば、許容値、換算係数、四捨五入、測定誤差等、及び当業者に公知な他の要素を反映しうることを理解されたい。一般的に、量、大きさ、形態、パラメータ又は他の量や特性は、そのようなものと明示的に記載があるなしに関わらず、「約」又は「ほぼ」の意である。ある定量値の前に「約」と表示がある場合、特別の記載がない限り、パラメータも特定の定量値自体を含むことを理解されたい。
【００２５】
本明細書記載と異なる特別の記載がない限り、すべての試験基準は、本出願時点で有効な最新の基準とする。
【００２６】
本明細書で開示される各々の材料は、市販品及び／又はその製造方法は、当業者に公知である。
【００２７】
本明細書で開示の組成物は、特定の機能を有することを理解されたい。本明細書で開示されるものは、開示された機能を実施するための特定の構造要件であり、開示された構造体に関する同一の機能を果たすことが可能な様々な構造体が存在し、これらの構造体は、同一の結果を典型的に達成することを理解されたい。
第１織物層と断熱構造体を含む複合織物
【００２８】
図１Ａ〜２Ｂを参照すると、本開示の態様は、第１織物層１３０、２３０と第１織物層１３０、２３０に隣接する複数の断熱構造体１４０、２４０を含む複合織物１００、２００に関する。ある態様において、各々の複数の断熱構造体１４０、２４０は、空洞１６０、２６０を画成する織物シェル１５０、２５０と空洞１６０、２６０内に設置される断熱材料（図示せず）を含む。
【００２９】
第１織物層１３０、２３０は、織物及び／又はそれから形成される衣類の片側に設置される場合がある。例えば、ある態様において、第１織物層１３０、２３０は、複合織物１００、２００の体側、すなわちユーザの体側に面する織物の側に設置される。他の態様において、第１織物層１３０、２３０は、複合織物１００、２００の顔側、すなわちユーザの体側の反対に面する織物の側に設置される。特定の態様において、複合織物１００、２００は、リバーシブル構造で、織物のユーザ（例：複合織物１００、２００を含む衣服を着用する場合）は、ユーザ側に面する又はユーザの反対に面する第１織物層１３０、２３０を持つ複合織物を使用できる。また、本明細書で使用された、「〜に隣接する」は、「〜の上」又は「〜に近接する」を意味し、追加の織物層、空気又は流体を含む介在要素の存在を排除しない。
【００３０】
図１Ａ〜１Ｃを参照すると、ある態様において、各々の複数の断熱構造体１４０は、第１織物層１３０に取り付けられる。特定の態様において、各々の複数の断熱構造体１４０は、第１織物層（第１織物層１３０に直接縫い付けられて示される断熱構造体１４０の底部）に縫い目１７０を有する。複数の断熱構造体１４０は、接着剤、縫製、ニット編み、溶接又は縫い付け等のいかなる適切な方法により、第１織物層１３０に取り付けることができる。
【００３１】
図１Ａ〜１Ｃに記載の複数の断熱構造体１４０は、ある態様において、第１織物層１３０に緩く取り付けられる（又は縫い目１７０を有する）場合があり、移動が自由である。織物を使用する（例：着用する）場合、複数の断熱構造体は、第１織物層１３０に倒れ（矢印１８０で表示）、複合織物１００内に保温性のある断熱層を形成する。
【００３２】
図２Ａと２Ｂを参照すると、さらなる態様において、各々の複数の断熱構造体２４０は、複数の織物ストリップ２７０により第１織物層２３０に対して保持される。複数の織物ストリップ２７０は、ある態様において、複数の断熱構造体２４０を、織構造の第１織物層２３０に対して保持する場合がある。いかなる適切な織目を使用してもよい。ある態様において、織目は平織である（１×１で記載）。特定の態様において、織目は繻子織又は綾織である（例：１×２、１×３、２×２等）。複合織物２００の要素は、いかなる適切な寸法を有することができる。例えば、ある態様において、複数の断熱構造体２４０は、織物を使用する（例：着用する）場合、複数の断熱構造体２４０が第１織物層２３０に倒れ及び／又はそれを概ね覆い（矢印２８０で表示）、複合織物２００に断熱層を与える。
【００３３】
第１織物層１３０、２３０は、いかなる適切な織物構造を有する場合がある。ある態様において、第１織物層１３０、２３０は、織布である。他の態様において、第１織物層１３０、２３０は、ニット織物、不織布又は積層布である。特定の態様において、第１織物層１３０、２３０は、タフタを含む一方、綿、羊毛、ナイロン、ポリエステル及びそれらの組み合わせを含むがこれらに限定されない、他のいかなる適切な織物材料を使用する場合がある。
【００３４】
特定の態様において、第１織物層１３０、２３０は、通気性が高い。通気度は、ＡＳＴＭ  Ｄ７３７に準じて決定される場合があり、立方フィート／分（ＣＦＭ）で表示される。ある態様において、第１織物層１３０、２３０は、ＡＳＴＭ  Ｄ７３７に準じる試験時に、約４０ＣＦＭ〜約８０ＣＦＭの通気度を有する。特定の態様において、第１織物層１３０、２３０は、ＡＳＴＭ  Ｄ７３７に準じる試験時に、約５０ＣＦＭ〜約６０ＣＦＭの通気度を有する。第１織物層１３０、２３０の通気度が高い場合、複合織物１００、２００に、水分を透過可能な通気性のある層が与えられる。
【００３５】
織物シェル１５０、２５０は、いかなる適切な織物構造を有することができる。ある態様において、織物シェル１５０、２５０は、織布、ニット織物、不織布又は積層布である。特定の態様において、織物シェル１５０、２５０は、タフタを含む一方、綿、羊毛、ポリエステル、ナイロン及びそれらの組み合わせを含むがこれらに限定されない、他のいかなる適切な織物材料を使用する場合がある。
【００３６】
ある態様において、織物シェル１５０、２５０は、略通気性のない又は通気性が非常に低いことが所望である場合がある。特定の態様において、織物シェル１５０、２５０は、ＡＳＴＭ  Ｄ７３７に準じる試験時に、０ＣＦＭ〜約５ＣＦＭの通気度を有する。さらなる態様において、織物シェル１５０、２５０は、ＡＳＴＭ  Ｄ７３７に準じる試験時に、０ＣＦＭ〜約２ＣＦＭの通気度を有する。織物シェル１５０、２５０に通気性のない又は略通気性のない織物を使用すると、織物に保温性を与え、空洞１６０、２６０に断熱材料を封入して、複合織物１００、２００内で断熱材料の移動を防止又は最小限に抑える。
【００３７】
上述された各々の複数の断熱構造体１４０、２４０は、空洞１６０、２６０を画成する織物シェル１５０、２５０と空洞１６０、２６０内に設置される断熱材料を含む。天然断熱材料、合成断熱材料、又はそれらの組み合わせを含む、いかなる適切な断熱材料を使用することができる。特定の態様において、断熱材料は、羽毛（例：ガチョウ又はアヒルの羽）を含む少なくとも１つの天然断熱材料を含む。複合織物１００、２００内で使用可能な他の天然断熱材料は、綿及び羊毛を含むがこれらに限定されない。さらなる態様において、断熱材料は、ポリエステルを含む少なくとも１つの合成断熱材料を含む。複合織物１００、２００内で使用可能な他の合成断熱材料は、PrimaLoft（登録商標）、Thinsulate（商標）、Thermolite（登録商標）、Quallofil（登録商標）、ThermoBall（商標）、ポリエチレンテレフタレート、ポリプロピレン、アクリル及びそれらの組み合わせを含むがこれらに限定されない。断熱材料は、通気、挿入、注入、及びレピア挿入を含むがこれらに限定されない、いかなる従来の方法により空洞に挿入される場合がある。さらに、断熱材料はいかなる形式でよい。ある態様において、断熱材料は緩い繊維であり；他の態様において、断熱材料は成形品である（例：管状）。
断熱構造体とスペーサを含む複合織物
【００３８】
図３Ａ及び３Ｂを参照すると、本開示の態様はさらに、複数のスペーサ３２０により分離される複数の断熱構造体３１０を含む複合織物３００に関する。各々の複数のスペーサ３２０は、織物材料を含み、各々の複数の断熱構造体３１０は、空洞３４０を画成する織物シェル３３０と空洞３４０内に設置される断熱材料（図示せず）を含む。
【００３９】
ある態様において、複合織物３００は、リバーシブル構造であり、織物のユーザ（例：複合織物３００を含む衣服を着用する場合）が、ユーザに面する又は反対に面する片側を持つ複合織物３００を使用可能である。
【００４０】
複数のスペーサ３２０は、いかなる適切な織物構造を有する場合がある。ある態様において、複数のスペーサ３２０は、織布である。他の態様において、複数のスペーサ３２０は、ニット織物、不織布又は積層布である。特定の態様において、複数のスペーサ３２０はタフタを含む一方、綿、羊毛、ポリエステル、ナイロン及びそれらの組み合わせを含むがこれらに限定されない、他のいかなる適切な織物材料を使用可能である。複数のスペーサ３２０は、いかなる望ましい寸法を有することができる。ある態様において、図示のように、複数のスペーサ３２０は、織物の細片である。
【００４１】
複数のスペーサ３２０と織物シェル３３０は、いかなる適切な寸法を有することができる。特定の態様において、複数のスペーサ３２０は、約１インチ（１”）の幅を有し、織物シェル３３０は、約５”〜約６”の幅を有する。さらに、複数のスペーサ３２０及び／又は織物シェル３３０は、同一の複合織物３００内に様々な寸法を有することができる。複数のスペーサ３２０は、織物を使用する（例：着用する）場合、複数の断熱構造体３１０が複数のスペーサ３２０に倒れ及び／又は概ね覆う又は覆うような大きさに作られる場合があり（矢印３５０で表示）、複合織物３００に断熱層を与える。
【００４２】
特定の態様において、複数のスペーサ３２０は通気性が高い。ある態様において、複数のスペーサ３２０は、ＡＳＴＭ  Ｄ７３７に準じる試験時に、約４０ＣＦＭ〜約８０ＣＦＭの通気度を有する。特定の態様において、複数のスペーサ３２０は、ＡＳＴＭ  Ｄ７３７に準じる試験時に、約５０ＣＦＭ〜約６０ＣＦＭの通気度を有する。複数のスペーサ３２０の通気度が高い場合、複合織物３００に、水分を透過可能な通気性のある要素が与えられる。
【００４３】
織物シェル３３０は、いかなる適切な織物構造を有することができる。ある態様において、織物シェル３３０は、織布、ニット織物、不織布又は積層布である。特定の態様において、織物シェル３３０はタフタを含む一方、綿、羊毛、ポリエステル、ナイロン及びそれらの組み合わせを含むがこれらに限定されない、他のいかなる適切な織物材料を使用可能である。
【００４４】
ある態様において、織物シェル３３０は、略通気性のない又は通気性が非常に低いことが所望である場合がある。特定の態様において、織物シェル３３０は、ＡＳＴＭ  Ｄ７３７に準じる試験時に、０ＣＦＭ〜約５ＣＦＭの通気度を有する。さらなる態様において、織物シェル３３０は、ＡＳＴＭ  Ｄ７３７に準じる試験時に、０ＣＦＭ〜約２ＣＦＭの通気度を有する。織物シェル３３０に通気性のない又は略通気性のない織物を使用すると、織物に保温性を与えて、空洞３４０に断熱材料を封入して、複合織物３００内で断熱材料の移動を防止又は最小限に抑える。
【００４５】
上述された各々の複数の断熱構造体３１０は、空洞３４０を画成する織物シェル３３０と空洞３４０内に設置される断熱材料を含む。天然断熱材料、合成断熱材料、又はそれらの組み合わせを含む、いかなる適切な断熱材料を使用することができる。特定の態様において、断熱材料は、羽毛（例：ガチョウ又はアヒルの羽）を含む少なくとも１つの天然断熱材料を含む。複合織物３００内で使用可能な他の天然断熱材料は、綿及び羊毛を含むがこれらに限定されない。さらなる態様において、断熱材料は、ポリエステルを含む少なくとも１つの合成断熱材料を含む。複合織物３００内で使用可能な他の合成断熱材料は、PrimaLoft（登録商標）、Thinsulate（商標）、Thermolite（登録商標）、Quallofil（登録商標）、ThermoBall（商標）、ポリエチレンテレフタレート、ポリプロピレン、アクリル及びそれらの組み合わせを含むがこれらに限定されない。断熱材料は、通気、挿入、注入、及びレピア挿入を含むがこれらに限定されない、いかなる従来の方法により空洞に挿入される場合がある。さらに、断熱材料は、いかなる形式でもよい。ある態様において、断熱材料は緩い繊維であり；他の態様において、断熱材料は成形品である（例：管状）。
【００４６】
複合織物１００、２００、３００とそれらの要素は、従来の方法（例：従来の縫製、製織及びニット編み方法）に従って形成される場合がある。
【００４７】
本明細書記載の複合織物１００、２００、３００は、織物に組み込まれ、商品を製造するために使用される場合がある。典型的な商品は、ジャケット、パンツ、帽子、手袋、ジャンプスーツ、及び他の上着等のアパレル商品を含む。他の典型的な商品は、ブランケット、スポーツ用品（例：ヘルメット裏地）及びアウトドア用品を含むがこれらに限定されない。
【００４８】
本開示の要素の様々な組み合わせは、同一の独立クレームに従属する従属クレームからの要素の組み合わせ等、本開示により包含される。
本開示の態様
【００４９】
様々な態様において、本開示は、少なくとも以下の態様に関し、それらを含む。
【００５０】
態様１．第１織物層と；
前記第１織物層に隣接する複数の断熱構造体と；を含む複合織物であって、各々の前記複数の断熱構造体は、空洞を画成する織物シェルと前記空洞内に設置される断熱材料を含む、複合織物。
【００５１】
態様２．各々の前記複数の断熱構造体は、前記第１織物層に取り付けられる、態様１記載の複合織物。
【００５２】
態様３．各々の前記複数の断熱構造体は、前記第１織物層に縫い付けられる、態様１又は２に記載の複合織物。
【００５３】
態様４．各々の前記複数の断熱構造体は、複数の織物ストリップにより前記第１織物層に対して保持される、態様１記載の複合織物。
【００５４】
態様５．前記複数の織物ストリップは、前記複数の断熱構造体を、織構造の前記第１織物層に対して保持する、態様４記載の複合織物。
【００５５】
態様６．前記第１織物層は、織布又はニット織物を含む、態様１〜５のいずれかに記載の複合織物。
【００５６】
態様７．前記第１織物層は、ＡＳＴＭ  Ｄ７３７に準じる試験時に、約４０立方フィート／分（ＣＦＭ）〜約８０ＣＦＭの通気度を有する、態様１〜６のいずれかに記載の複合織物。
【００５７】
態様８．前記第１織物層は、ＡＳＴＭ  Ｄ７３７に準じる試験時に、約５０ＣＦＭ〜約６０ＣＦＭの通気度を有する、態様１〜６のいずれかに記載の複合織物。
【００５８】
態様９．前記織物シェルは、織布、ニット織物、不織布又は積層布を含む、態様１〜８のいずれかに記載の複合織物。
【００５９】
態様１０．前記織物シェルは、ＡＳＴＭ  Ｄ７３７に準じる試験時に、０ＣＦＭ〜約５ＣＦＭの通気度を有する、態様１〜９のいずれかに記載の複合織物。
【００６０】
態様１１．前記織物シェルは、ＡＳＴＭ  Ｄ７３７に準じる試験時に、０ＣＦＭ〜約２ＣＦＭの通気度を有する、態様１〜１０のいずれかに記載の複合織物。
【００６１】
態様１２．前記断熱材料は、天然断熱材料、合成断熱材料、又はそれらの組み合わせを含む、態様１〜１１のいずれかに記載の複合織物。
【００６２】
態様１３．前記天然断熱材料は、羽毛、綿、羊毛又はそれらの組み合わせを含む、態様１２記載の複合織物。
【００６３】
態様１４．前記合成断熱材料は、ポリエステル、ポリエチレンテレフタレート、ポリプロピレン、アクリル、PrimaLoft（登録商標）、Thinsulate（商標）、Thermolite（登録商標）、Quallofil（登録商標）、ThermoBall（商標）及びそれらの組み合わせを含む、態様１２記載の複合織物。
【００６４】
態様１５．複数のスペーサにより分離される複数の断熱構造体を含む複合織物であって、各々の前記複数のスペーサは、織物材料を含み、各々の前記複数の断熱構造体は、空洞を画成する織物シェルと前記空洞内に設置される断熱材料を含む、複合織物。
【００６５】
態様１６．前記織物材料は、織布、ニット織物、不織布又は積層布を含む、態様１５記載の複合織物。
【００６６】
態様１７．前記織物材料は、ＡＳＴＭ  Ｄ７３７に準じる試験時に、約４０ＣＦＭ〜約８０ＣＦＭの通気度を有する、態様１５又は１６に記載の複合織物。
【００６７】
態様１８．前記織物材料は、ＡＳＴＭ  Ｄ７３７に準じる試験時に、約５０ＣＦＭ〜約６０ＣＦＭの通気度を有する、態様１５〜１７のいずれかに記載の複合織物。
【００６８】
態様１９．前記織物シェルは、織布、ニット織物、不織布又は積層布を含む、態様１５〜１８のいずれかに記載の複合織物。
【００６９】
態様２０．前記織物シェルは、ＡＳＴＭ  Ｄ７３７に準じる試験時に、０ＣＦＭ〜約５ＣＦＭの通気度を有する、態様１５〜１９のいずれかに記載の複合織物。
【００７０】
態様２１．前記織物シェルは、ＡＳＴＭ  Ｄ７３７に準じる試験時に、０ＣＦＭ〜約２ＣＦＭの通気度を有する、態様１５〜２０のいずれかに記載の複合織物。
【００７１】
態様２２．前記断熱材料は、天然断熱材料、合成断熱材料、又はそれらの組み合わせを含む、態様１５〜２１のいずれかに記載の複合織物。
【００７２】
態様２３．前記天然断熱材料は、羽毛、綿、羊毛又はそれらの組み合わせを含む、態様２２記載の複合織物。
【００７３】
態様２４．前記合成断熱材料は、ポリエステル、ポリエチレンテレフタレート、ポリプロピレン、アクリル、PrimaLoft（登録商標）、Thinsulate（商標）、Thermolite（登録商標）、Quallofil（登録商標）、ThermoBall（商標）及びそれらの組み合わせを含む、態様２３記載の複合織物。
【００７４】
本明細書記載の方法の実施例は、少なくとも部分的に、機械又はコンピュータにより実施可能である。実施例によっては、電子装置が上記実施例で記載される方法を実行するために構成するよう動作可能な命令で暗号化された、コンピュータ可読媒体又は機械可読媒体が含まれる場合がある。そのような方法の実行には、マイクロコード、アセンブリ言語コード、高水準言語コード等のコードを含むことができる。当該コードは、様々な方法を実行するためのコンピュータ可読命令を含む場合がある。コードは、コンピュータプログラム製品の部分を形成してもよい。さらに、ある実施例において、コードは、実行中又はその他の場合等で、１つ以上の揮発性、持続性、又は非揮発性の有形のコンピュータ可読媒体上で実際に記憶可能である。これら有形のコンピュータ可読媒体は、例として、ハードディスク、リムーバブル磁気ディスク、リムーバブル光ディスク（例：コンパクトディスク及びデジタルビデオディスク）、磁気カセット、メモリカード又はメモリスティック、ランダムアクセスメモリ（ＲＡＭ）、及びロム（ＲＯＭ）等を含むがこれらに限定されないことがある。
【００７５】
上記の記載は、例示であって、限定を目的とするものではない。例えば、上記の実施例（又はその１つ以上の態様）は、互いに組み合わせて使用する場合がある。他の実施形態は、当業者が上記の記載を検討する等により、使用可能である。要約書は、37C.F.R.§1.72(b)に準じて提供され、読者が技術的開示の特質をすぐに確認できるものとする。要約書は、請求項の範囲又は意味を解釈又は限定するために使用しないという理解のもとで提出される。また、上記の詳細な説明において、様々な特徴を一つにまとめて、本開示の効率化を図る場合がある。この点は、請求のない開示される特徴が、いかなる請求項に不可欠であるとの希望的観測に基づいた解釈を行うべきではない。そうではなく、進歩性のある発明の対象は、特定の開示された実施形態のすべての特徴には及ばない場合がある。従って、以下の請求項は、本明細書によって、実施例又は実施形態として詳細な説明に組み込まれ、各々の請求項は別々の実施形態としてそれ自体有効であり、また、そのような実施形態は、様々な組み合わせ又は再配列により、互いに組み合わせ可能であると意図される。本発明の範囲は、そのような請求項が効力を有する均等物の全範囲と共に、添付の請求項を参照して決定されるものとする。
【図１】
2020006687.tif 000003
【図２】
2020006687.tif 000004
【図３】
2020006687.tif 000005
【外国語明細書】
2020006687.tif 000006
2020006687.tif 000007
2020006687.tif 000008
2020006687.tif 000009
2020006687.tif 000010
2020006687.tif 000011
2020006687.tif 000012
2020006687.tif 000013
2020006687.tif 000014
2020006687.tif 000015
2020006687.tif 000016
2020006687.tif 000017
2020006687.tif 000018
2020006687.tif 000019
2020006687.tif 000020
2020006687.tif 000021
2020006687.tif 000022
2020006687.tif 000023
2020006687.tif 000024